(57)【特許請求の範囲】
【請求項１】
繊維体を構成する繊維糸の全表面または一部表面が、金粒子で被覆されていることを特徴とする金めっき繊維体。
【請求項２】
前記繊維体が織物である請求項１の金めっき繊維体。
【請求項３】
塩化第１すずを主成分とするセンシタイザ溶液に繊維体を浸漬したのち水洗し、ついで前記繊維体を塩化パラジウムを主成分とするアクチベータ溶液に浸漬したのち水洗し、最後に、ｐＨ値が７以下の無電解金めっき浴に浸漬して繊維体の繊維糸表面に金粒子を析出させることを特徴とする金めっき繊維体の製造方法。
【請求項４】
更に、繊維体をキトサンを含む溶液に浸漬して前記金粒子を繊維糸表面に固定する請求項３の金めっき繊維体の製造方法。
【発明の詳細な説明】
【０００１】
【発明の属する技術分野】
本発明は金めっき繊維体とその製造方法に関し、更に詳しくは、表面が淡いピンクから青紫色まで任意の色調で彩られている金めっき繊維体とそれを製造する方法に関する。
【０００２】
【従来の技術】
衣服，下着，肌着，くつ下などの各種の衣類をはじめとし、絨毯，カーテン，寝具などの各種インテリア用品を含めて、我々の日常生活は各種の繊維製品で取り囲まれている。そして、これら繊維製品に対しては、各種の色調，模様で彩色することにより、消費者の感性にマッチさせるための努力がなされている。
【０００３】
その場合の色調の付与に関しては、通常、所定色彩の染料を用いて純白の繊維素材に染色加工するという方法が採用されている。この染色加工の場合には、繊維素材を構成する繊維糸の表面に所定の染料が吸着することにより、目的とする色調が発揮される。
したがって、染料の種類を変え、また染色個所をパターニングすることより、多彩な色調と模様を有する繊維製品を製造することができる。
【０００４】
【発明が解決しようとする課題】
ところで、金は美しい黄色の光沢ある色調を有し、古来から高級感を印象づける装飾材料として使用されている。そして、この金は、塊状のものは黄金色であり、コロイドや粒子状になると赤色か紫色を呈し、溶融状態では緑色であり、また例えば蒸着膜にすると赤紫色を呈するなど、その状態が変化すると色調も変化する。
【０００５】
本発明者は、金が有している上記した性質に着目し、この金を繊維素材の表面に担持させれば、得られる製品は、金という言葉の響きがもつ高級感と同時に各種の色調をも兼備する新規な材料として市場に提供し得るとの着想を抱き、種々の検討を加えた結果、本発明の金めっき繊維体を開発するに至った。
ところで、天然繊維や合成繊維などの繊維体は電気絶縁体であるが、このような電気絶縁性材料の表面に金めっきを施す場合には、通常、次のような方法が適用されている。
【０００６】
すなわち、処理材の表面を清浄にしたのち、まず、ＳｎＣｌ2 を主成分として溶解するセンシタイザ溶液に浸漬して処理材の表面にＳｎ（II）イオンを吸着させる。そして、その処理材をＰｄＣｌ2 を主成分として溶解するアクチベータ溶液に浸漬して、次式：
Ｓｎ2+＋Ｐｄ2+→Ｓｎ4+＋Ｐｄ  …(1)
で示される反応を起こさせることにより、処理材の表面にＰｄを析出させる。
【０００７】
ついで、処理材を無電解ニッケル浴に浸漬してＰｄの上にＮｉを析出することによりＮｉ皮膜を形成して、処理材の表面に導電性を付与する。
そして、最後に、このＮｉ皮膜の上に、電解めっきまたは無電解めっきによってＡｕを析出させ、処理材の表面をＡｕめっきで被覆する。
しかしながら、上記した従来の方法でＡｕめっきを行うと、処理材の表面は黄金色にしかならず、本発明者が意図する各種色調を発現するＡｕめっき層は得られない。
【０００８】
また、上記した従来の方法を繊維体に適用してＡｕめっきを行うと、その表面色調は黄金色のみになるだけではなく、Ａｕめっき層の下にはＮｉ皮膜が存在しているので、この繊維体を例えば下着や肌着として着用する場合には、人によっては、Ｎｉアレルギー症状を引き起こすこともあり得る。
本発明は、従来の方法で繊維体にＡｕめっきを行った場合の上記した問題を解決することにより、表面色調が多彩に変化し、しかもＮｉアレルギーの心配を完全に解消した金めっき繊維体を提供する。
【０００９】
すなわち、本発明は、繊維糸の表面がＡｕ粒子で被覆されていて、その表面の色調を淡いピンクから赤紫色まで自在に彩色することができ、更には青紫色にも彩色することができる金めっき繊維体と、それを無電解めっきで製造する方法の提供を目的とする。
【００１０】
【課題を解決するための手段】
上記した目的を達成するために、本発明においては、繊維体を構成する繊維糸の全表面または一部表面が、Ａｕ粒子で被覆されていることを特徴とする金めっき繊維体が提供され、また、塩化第１すずを主成分とするセンシタイザ溶液に繊維体を浸漬したのち水洗し、ついで前記繊維体を塩化パラジウムを主成分とするアクチベータ溶液に浸漬したのち水洗し、最後に、ｐＨ値が７以下の無電解Ａｕめっき浴に浸漬して繊維体の繊維糸表面にＡｕ粒子を析出させることを特徴とする金めっき繊維体の製造方法が提供される。
【００１１】
本発明の繊維体は、それを構成する繊維糸の表面に微細なＡｕの粒子が当該表面を被覆した状態で担持されている。そのとき、担持させるＡｕ粒子の大きさを調整することにより、繊維体の表面の色調を淡いピンク色調からブルー色調にまで変化させることができる。
例えば、担持されているＡｕ粒子の大きさが２０〜４０Å程度のときは繊維体の色調はピンク系統になり、また４０〜６０Å程度の大きさになると紫色系統に変化し、更に６０〜１００Å程度にまで粗大化すると全体の色調はブルー系統になる。
【００１２】
このような繊維体は、繊維糸の表面に、Ａｕ粒子を無電解めっきで直接析出させることによって製造される。
その場合、無電解めっき浴はそのｐＨ値が７以下の酸性浴として使用することが必要であり、ｐＨ値の大小とめっき浴への繊維体の浸漬時間の長短を調整することにより、析出させるＡｕ粒子の大きさを調整して各種の色調を付与することができる。
【００１３】
また、本発明においては、従来のように、無電解Ｎｉ浴を全く用いないので、得られたＡｕめっき繊維体にＮｉは含有されておらず、これを着用してもＮｉアレルギーを起こす心配は全くない。
【００１４】
【発明の実施の形態】
本発明のＡｕめっき繊維体を製造する場合には、まず、めっきすべき対象の繊維体を洗浄して、例えば、繊維糸の表面に付着している静電防止剤のような表面加工剤を除去し、繊維体を構成している繊維糸の表面を清浄にする。
用いる繊維体の種類は何であってもよく、例えば絹，綿のような天然繊維、ナイロン，ポリエステルのような合成繊維でよく、また、織布，不織布の別は問わず、織物，編物などであってもよく、更には紙製品であってもよい。
【００１５】
この繊維体は、まず、ＳｎＣｌ2 を主成分として溶解するセンシタイザ溶液に浸漬される。
具体的には、ＳｎＣｌ2 ・２Ｈ2 Ｏ：0.２〜1.０ｇ／リットル，ＨＣｌ：２ミリリットル／リットル以下から成る溶液に、室温下において、１〜５分程度浸漬すればよい。
この処理によって、繊維糸の表面にはＳｎ（II）イオンが吸着される。
【００１６】
ついで、繊維体をセンシタイザ溶液から取り出したのち水洗し、ＰｄＣｌ2 を主成分として溶解するアクチベータ溶液に浸漬する。
具体的には、ＰｄＣｌ2 ：0.１〜0.２ｇ／リットル，ＨＣｌ：２ミリリットル／リットル以下から成る溶液に、室温下において、１〜５分程度浸漬すればよい。
この処理によって、前記した(1) 式の反応に基づき、繊維体の繊維糸の表面にはＰｄが析出する。
【００１７】
ついで、繊維体をアクチベータ溶液から取り出したのち水洗し、ただちにＡｕの無電解めっき浴に浸漬する。
めっき浴のＡｕ源としては、例えば、ＫＡｕ（ＣＮ)2，ＫＡｕ（ＣＮ)4，ＨＡｕ（ＣＮ)2，ＨＡｕ（ＣＮ)3などを用いることができる。これらは、クエン酸，スルファミン酸，酢酸などの有機酸と一緒に用いられる。
【００１８】
具体的なめっき浴としては、例えば、ＫＡｕ（ＣＮ)2：0.０２〜0.１ｇ／リットル，酢酸：１２〜５０ミリリットル／リットル，ＮａＨ2 ＰＯ2 ・Ｈ2 Ｏ：５〜２０ｇ／リットルから成り、ＮａＯＨを用いてｐＨ値を７以下に調整したものが使用される。めっきの実施に当たっては、このめっき浴を温度６０〜１００℃で使用する。
この処理によって、ＰｄはＡｕ粒子と置換され、繊維体の表面にはＡｕ粒子が析出する。
【００１９】
このとき、用いる無電解Ａｕめっき浴のｐＨ値が低いほど、析出するＡｕ粒子は大きくなって、繊維糸の表面色調は紫色基調となり、またｐＨ値が高いほど析出するＡｕ粒子の大きさは小さくなって、色調はピンクが基調になる。
具体的には、ｐＨ３〜４のときには紫色基調であり、ｐＨ５〜７のときにピンク基調となる。したがって、無電解Ａｕめっき浴のｐＨ値を酸性側で適宜に変化させることにより、多様な色調のＡｕめっきを実現することができる。
【００２０】
Ａｕめっきが終了したのち、繊維体をめっき浴から取り出し、水洗，乾燥する。
なお、水洗したのち、繊維体を例えばキトサンの酢酸溶液に浸漬すると、繊維糸の表面に担持されているＡｕ粒子を当該繊維糸に強固に定着することができるので好適である。
【００２１】
また、繊維体の表面の一部に例えば糊剤などを所望の模様をなしてパターニングして上記したＡｕめっきを行い、繊維糸へのＡｕめっきが終了したのちに上記糊剤を除去すれば、Ａｕめっき層の色調と基地繊維体の色調とから成る柄物にすることができる。
【００２２】
【実施例】
経緯とも２０番単糸を用いて平織に織成した晒木綿を室温下で１％の中性洗剤溶液に１０分間浸漬したのち水洗した。
この晒木綿を、ＳｎＣｌ2 ・２Ｈ2 Ｏ：1.０ｇ／リットル，ＨＣｌ：２ミリリットル／リットルから成るセンシタイザ溶液に室温下で５分間浸漬したのち取り出し、充分に水洗し、ついで、ＰｄＣｌ2 ：0.１ｇ／リットル，ＨＣｌ：２ミリリットル／リットルから成るアクチベータ溶液に室温下で５分間浸漬したのち取り出して充分に水洗した。
【００２３】
ついで、下記の組成：
ＫＡｕ（ＣＮ)2：0.０５ｇ／リットル，ＣＨ3 ＣＯＯＨ：２０ミリリットル／リットル，ＮａＨ2 ＰＯ2 ・２Ｈ2 Ｏ：５ｇ／リットル
のＡｕめっき浴を調製し、これにＮａＯＨ（１０％）溶液を添加して、表１で示した各種ｐＨ値のめっき浴を建浴した。
【００２４】
ついで、各めっき浴の温度を６０〜８０℃に調整し、ここに、前記の前処理を行った晒木綿を１〜５分間浸漬した。
晒木綿を取り出し、水洗した。そのときの表面色調をめっき浴のｐＨ値と対比して表１に示した。また、晒木綿の表面を走査電顕で観察してＡｕ粒子の大きさを測定し、その平均値を算出した。その結果も表１に示した。
【００２５】
【表１】
0003635542.tif 000002
【００２６】
また、これらの晒木綿を、中性洗剤を用いて電気洗濯機で１０分間洗濯した。この洗濯動作を２０回反復しても、当初の色調は保持されていた。
【００２７】
【発明の効果】
以上の説明で明らかなように、本発明のＡｕめっき繊維体は、繊維糸の表面を大きさが異なるＡｕ粒子で被覆しているので、Ａｕ粒子の大きさに対応して、ピンク系色調から紫系色調までの各種色調を備えており、Ａｕのもつ高級感と相俟って新規な繊維製品として有用である。
【００２８】
そして、これを肌着や下着として着用した場合であっても、Ｎｉ成分を全く含まないので、いわゆるＮｉアレルギー症状を引き起こすことはない。